(57)【要約】【課題】低粘度で希釈効果が高く、かつ十分な硬度を有する硬化物を与える単官能（メタ）アクリレート化合物を含有し、耐久性に優れたインクジェット記録方式用活性エネルギー線硬化型樹脂組成物を提供することを目的とする。【解決手段】下記一般式（１）【化１】2007197544.tif 000006（式中Ｒは水素原子又はメチル基を示す。）で表わされる（メタ）アクリレート化合物（Ａ）を含有することを特徴とするインクジェット記録方式用活性エネルギー線硬化型樹脂組成物。【特許請求の範囲】
【請求項１】
下記一般式（１）
【化１】
2007197544.tif 000005
（式中、Ｒは水素原子又はメチル基を示す。）
で表わされる（メタ）アクリレート化合物（Ａ）を含有することを特徴とするインクジェット記録方式用活性エネルギー線硬化型樹脂組成物。
【請求項２】
更に化合物（Ａ）以外の重合性化合物（Ｂ）、及び任意成分として溶剤（Ｃ）を含有する請求項１に記載のインクジェット記録方式用活性エネルギー線硬化型樹脂組成物。
【請求項３】
重合性化合物（Ｂ）が（ポリ）エステル（メタ）アクリレート（Ｂ−１）、ウレタン（メタ）アクリレート（Ｂ−２）、エポキシ（メタ）アクリレート（Ｂ−３）、（ポリ）エーテル（メタ）アクリレート（Ｂ−４）、アルキル（メタ）アクリレート又はアルキレン（メタ）アクリレート（Ｂ−５）、芳香環を有する（メタ）アクリレート（Ｂ−６）及び脂環構造を有する（メタ）アクリレート（Ｂ−７）、マレイミド基含有化合物（Ｂ−８）、（メタ）アクリルアミド化合物（Ｂ−９）及び不飽和ポリエステル（Ｂ−１０）からなる群より選ばれる１種以上の化合物である請求項２記載のインクジェット記録方式用活性エネルギー線硬化型樹脂組成物。
【請求項４】
更に光重合開始剤（Ｄ）を含有する請求項１乃至請求項３のいずれか一項に記載のインクジェット記録方式用活性エネルギー線硬化型樹脂組成物。
【請求項５】
更に顔料（Ｅ）及び分散剤（Ｆ）を含有する請求項１乃至請求項４のいずれか一項に記載のインクジェット記録方式用活性エネルギー線硬化型樹脂組成物。
【請求項６】
請求項１乃至５のいずれか一項に記載のインクジェット記録方式用活性エネルギー線硬化型樹脂組成物を硬化して得られる硬化物。
【請求項７】
請求項６に記載の硬化物の層を有する基材。
【請求項８】
請求項７に記載の基材を有する物品。
【発明の詳細な説明】
【技術分野】
【０００１】
本発明は、低粘度な（メタ）アクリレート化合物を含有する活性エネルギー線硬化型樹脂組成物並びにその硬化物に関し、更に詳しくは、硬化物の硬化収縮率が低く、耐久性に優れたインクジェット記録方式用活性エネルギー線硬化型樹脂組成物に関する。
【背景技術】
【０００２】
インクジェット記録装置による印刷は、ノズルよりインクを吐出し被記録材に付着せしめる方式であり、該ノズルと被記録材が非接触状態にあるため、曲面や凹凸した不規則な形状を有する表面に対して、良好な印刷を行うことができる。このため、産業用途で広範囲にわたる利用分野が期待されている印刷方式である。
【０００３】
このようなインクジェット記録方式用インクには、主溶剤として水を用いる水性インクと主溶剤として有機溶剤を用いる油性インクがあり、主に水系溶媒に染料を溶解した水性インクが用いられている。従来の水性染料インクを産業用途で使用する場合の問題点として、非吸収材料へ印刷したときの乾燥速度の遅さ、印刷画像の付着性の弱さ、さらには耐磨耗性、耐水性、耐光性等の耐久性不良があり、これらを改善したインクとして、色材に各種顔料を用いた紫外線等の活性エネルギー線で硬化乾燥する水性、および油性の紫外線硬化型インクジェット用記録インクが提案されている。
【０００４】
しかしながら、色材に各色顔料を用い、吐出安定性、保存安定性の両方に優れた特性を示し、紫外線等の活性エネルギー線で硬化乾燥するインクジェット記録用インク組成物は得られていないのが現状であり、吐出安定性、保存安定性の双方に優れた各色顔料系の紫外線硬化型インクジェット記録用インク組成物の研究が注目されている（特許文献１）。
【０００５】
ノズル先端の吐出オリフィス（微細孔）よりインクを吐出させて印刷画像を形成するインクジェット記録用インクの吐出安定性に係わる一般的な要求特性として次の３点がある。
（１） 低粘度であり、吐出口でのインクの乾燥による粘度変化が少ない。
（２） 粒子化（インクの切断）がスムーズに行われる。
（３） 吐出方向安定性が良好である。
紫外線硬化型インクジェット記録用インク組成物には（メタ）アクリレート系材料を使用することが知られている。例えば特許文献２では多量の低沸点溶媒を使用し、紫外線硬化と同時に低沸点溶媒を気化させるため揮発性有機化合物の問題が解決しきれていない。
【０００６】
また、特許文献３ではインクジェット記録方式を用いたマイクロレンズ作成方法が言及され、今後更にインクジェット方式に適応可能な感光性樹脂の開発が望まれる。しかしながら、これらインクジェット記録方式に適応可能な粘度は非常に低く、多量の溶剤や低粘度の（メタ）アクリレートモノマーで希釈しなければ適用できず、そのため環境面での課題、耐久性等の硬化物の特性に対する課題が解決しきれていないのが現状である。
【０００７】
【特許文献１】特開２００４−２７２１１号公報
【特許文献２】特開２００５−２９８７５７号公報
【特許文献３】特開２００４−１１７９５５号公報
【発明の開示】
【発明が解決しようとする課題】
【０００８】
本発明は、低粘度で希釈効果が高く、かつ十分な硬度を有する硬化物を与える単官能（メタ）アクリレート化合物を含有し、耐久性に優れたインクジェット記録方式用活性エネルギー線硬化型樹脂組成物を提供することを目的とする。
【課題を解決するための手段】
【０００９】
本発明者らは、前記の課題を解決すべく鋭意検討の結果、上記課題を解決するのに適する樹脂組成物を見出したものである。
即ち、本発明は、
【００１０】
（１）下記一般式（１）
【００１１】
【化１】
2007197544.tif 000002
【００１２】
（式中、Ｒは水素原子又はメチル基を示す。）
で表わされる（メタ）アクリレート化合物（Ａ）を含有することを特徴とするインクジェット記録方式用活性エネルギー線硬化型樹脂組成物、
（２）更に化合物（Ａ）以外の重合性化合物（Ｂ）、及び任意成分として溶剤（Ｃ）を含有する前項（１）に記載のインクジェット記録方式用活性エネルギー線硬化型樹脂組成物、
（３）重合性化合物（Ｂ）が（ポリ）エステル（メタ）アクリレート（Ｂ−１）、ウレタン（メタ）アクリレート（Ｂ−２）、エポキシ（メタ）アクリレート（Ｂ−３）、（ポリ）エーテル（メタ）アクリレート（Ｂ−４）、アルキル（メタ）アクリレート又はアルキレン（メタ）アクリレート（Ｂ−５）、芳香環を有する（メタ）アクリレート（Ｂ−６）及び脂環構造を有する（メタ）アクリレート（Ｂ−７）、マレイミド基含有化合物（Ｂ−８）、（メタ）アクリルアミド化合物（Ｂ−９）及び不飽和ポリエステル（Ｂ−１０）からなる群より選ばれる１種以上の化合物である前項（２）記載のインクジェット記録方式用活性エネルギー線硬化型樹脂組成物、
（４）更に光重合開始剤（Ｄ）を含有する前項（１）乃至（３）のいずれか一項に記載のインクジェット記録方式用活性エネルギー線硬化型樹脂組成物、
（５）更に顔料（Ｅ）及び分散剤（Ｆ）を含有する前項（１）乃至（４）のいずれか一項に記載のインクジェット記録方式用活性エネルギー線硬化型樹脂組成物、
（６）前項（１）乃至（５）のいずれか一項に記載のインクジェット記録方式用活性エネルギー線硬化型樹脂組成物を硬化して得られる硬化物、
（７）前項（６）に記載の硬化物の層を有する基材、
（８）前項（７）に記載の基材を有する物品、
に関する。
【発明の効果】
【００１３】
本発明のインクジェット記録方式用活性エネルギー線硬化型樹脂組成物は、使用する（メタ）アクリレート化合物が低粘度である為、使用する溶剤を低減でき、貯蔵安定性、吐出性、硬化性に優れ、更には耐久性に優れた硬化塗膜を得ることができるため各種の被印刷材料への印刷及びインクジェット方式を活用した技術への応用が可能である。
【発明を実施するための最良の形態】
【００１４】
本発明のインクジェット記録方式用活性エネルギー線硬化型樹脂組成物は、下記式（１）
【００１５】
【化２】
2007197544.tif 000003
【００１６】
（式中、Ｒは水素原子又はメチル基を示す。）
で表わされる（メタ）アクリレート化合物（Ａ）を含有するインクジェット記録方式用活性エネルギー線硬化型樹脂組成物であり、必要に応じて化合物（Ａ）以外の重合性化合物（Ｂ）、溶剤（Ｃ）、光重合開始剤（Ｄ）等を含有することが出来る。
【００１７】
本発明に使用する前記式（１）で表される（メタ）アクリレート化合物（Ａ）は、１−アダマンタンメタノールと（メタ）アクリル酸とを酸触媒の存在下で脱水縮合させる方法により製造できる。
【００１８】
使用される酸触媒は、硫酸、メタンスルホン酸、ｐ−トルエンスルホン酸等公知のものから任意に選択でき、その使用量は、（メタ）アクリル酸に対して、通常、０．１〜１０モル％、好ましくは１〜５モル％である。
【００１９】
反応により生成した水を留去するのには共沸溶媒を用いることができる。ここでいう共沸溶媒とは６０〜１３０℃の沸点を有し、水と容易に分離できるものであり、特に、ｎ−ヘキサン、ｎ−ヘプタン等の脂肪族炭化水素、ベンゼン、トルエン等の芳香族炭化水素、シクロヘキサン等の脂環式炭化水素の使用が好ましい。その使用量は任意であるが、好ましくは反応混合物に対し１０〜７０重量％である。
【００２０】
上記反応温度は、通常、６０〜１３０℃の範囲でよいが、反応時間の短縮と重合防止の点から、７５〜１２０℃で行なうのが好ましい。
【００２１】
原料として用いられる市販品の（メタ）アクリル酸には、既にｐ−メトキシフェノール等の重合禁止剤が添加されているのが普通であるが、反応時に改めて重合禁止剤を添加してもよい。そのような重合禁止剤の例としては、ハイドロキノン、ｐ−メトキシフェノール、２，４−ジメチル−６−ｔ−ブチルフェノール、３−ヒドロキシチオフェノール、ｐ−ベンゾキノン、２，５−ジヒドロキシ−ｐ−ベンゾキノン、フェノチアジン等が挙げられる。その使用量は反応原料混合物に対し、通常、０．０１〜１重量％である。
【００２２】
本発明のインクジェット記録方式用活性エネルギー線硬化型樹脂組成物において、前記式（１）で表される（メタ）アクリレート化合物（Ａ）の使用量は、後記（Ｂ）成分を使用しない場合、組成物１００重量％中、通常、０．５〜９９．５重量％、好ましくは１〜９９重量％である。
【００２３】
本発明のインクジェット記録方式用活性エネルギー線硬化型樹脂組成物は、必要に応じて（Ａ）成分以外の重合性化合物（Ｂ）、溶剤（Ｃ）を併用してもよい。
【００２４】
本発明のインクジェット記録方式用活性エネルギー線硬化型樹脂組成物に使用しうる重合性化合物（Ｂ）の具体例としては、（メタ）アクリロイルオキシ基を有する化合物、マレイミド化合物、（メタ）アクリルアミド化合物、不飽和ポリエステル等を挙げることができる。
【００２５】
本発明のインクジェット記録方式用活性エネルギー線硬化型樹脂組成物に併用可能な（メタ）アクリロイルオキシ基を有する化合物の具体例としては、（ポリ）エステル（メタ）アクリレート（Ｂ−１）；ウレタン（メタ）アクリレート（Ｂ−２）；エポキシ（メタ）アクリレート（Ｂ−３）；（ポリ）エーテル（メタ）アクリレート（Ｂ−４）；アルキル（メタ）アクリレート又はアルキレン（メタ）アクリレート（Ｂ−５）；芳香環を有する（メタ）アクリレート（Ｂ−６）；脂環構造を有する（メタ）アクリレート（Ｂ−７）等を挙げることができるが、これらに限定されるものではない。
【００２６】
本発明のインクジェット記録方式用活性エネルギー線硬化型樹脂組成物に併用可能な（ポリ）エステル（メタ）アクリレート（Ｂ−１）とは、主鎖にエステル結合を１つ以上有する（メタ）アクリレートの総称として、ウレタン（メタ）アクリレート（Ｂ−２）とは、主鎖にウレタン結合を１つ以上有する（メタ）アクリレートの総称として、エポキシ（メタ）アクリレート（Ｂ−３）とは、１官能以上のエポキシ化合物と（メタ）アクリル酸を反応させて得られる（メタ）アクリレートの総称として、（ポリ）エーテル（メタ）アクリレート（Ｂ−４）とは、主鎖にエーテル結合を１つ以上有する（メタ）アクリレートの総称として、アルキル（メタ）アクリレート又はアルキレン（メタ）アクリレート（Ｂ−５）とは、主鎖が直鎖アルキル、分岐アルキル、直鎖又は末端にハロゲン原子及び／又は水酸基を有していてもよい（メタ）アクリレートの総称として、芳香環を有する（メタ）アクリレート（Ｂ−６）とは、主鎖又は側鎖に芳香環を有する（メタ）アクリレートの総称として、脂環構造を有する（メタ）アクリレート（Ｂ−７）とは、主鎖又は側鎖に、構成単位に酸素原子又は窒素原子を含んでいてもよい脂環構造を有する（メタ）アクリレートの総称として、それぞれ用いる。
【００２７】
本発明のインクジェット記録方式用活性エネルギー線硬化型樹脂組成物に併用可能な（ポリ）エステル（メタ）アクリレート（Ｂ−１）の具体例としては、例えば、カプロラクトン変性２−ヒドロキシエチル（メタ）アクリレート、エチレンオキサイド及び／又はプロピレンオキサイド変性フタル酸（メタ）アクリレート、エチレンオキサイド変性コハク酸（メタ）アクリレート、カプロラクトン変性テトラヒドロフルフリル（メタ）アクリレートの如き単官能（ポリ）エステル（メタ）アクリレート類；ヒドロキシピバリン酸エステルネオペンチルグリコールジ（メタ）アクリレート、カプロラクトン変性ヒドロキシピバリン酸エステルネオペンチルグリコールジ（メタ）アクリレート、エピクロルヒドリン変性フタル酸ジ（メタ）アクリレート；トリメチロールプロパン又はグリセリン１モルに１モル以上のε−カプロラクトン、γ−ブチロラクトン、δ−バレロラクトン等の環状ラクトン化合物を付加して得たトリオールのモノ、ジ又はトリ（メタ）アクリレート；
【００２８】
ペンタエリスリトール又はジトリメチロールプロパン１モルに１モル以上のε−カプロラクトン、γ−ブチロラクトン、δ−バレロラクトン等の環状ラクトン化合物を付加して得たトリオールのモノ、ジ、トリ又はテトラ（メタ）アクリレート、ジペンタエリスリトール１モルに１モル以上のε−カプロラクトン、γ−ブチロラクトン、δ−バレロラクトン等の環状ラクトン化合物を付加して得たトリオールのモノ、又はポリ（メタ）アクリレートのトリオール、テトラオール、ペンタオール又はヘキサオール等の多価アルコールのモノ（メタ）アクリレート又はポリ（メタ）アクリレート；
【００２９】
（ポリ）エチレングリコール、（ポリ）プロピレングリコール、（ポリ）テトラメチレングリコール、（ポリ）ブチレングリコール、３−メチル−１，５−ペンタンジオール、ヘキサンジオール等のジオール成分とマレイン酸、フマル酸、コハク酸、アジピン酸、フタル酸、イソフタル酸、ヘキサヒドロフタル酸、テトラヒドロフタル酸、ダイマー酸、セバチン酸、アゼライン酸、５−ナトリウムスルホイソフタル酸等の多塩基酸、及びこれらの無水物との反応物であるポリエステルポリオールの（メタ）アクリレート；前記ジオール成分と多塩基酸及びこれらの無水物とε−カプロラクトン、γ−ブチロラクトン、δ−バレロラクトン等からなる環状ラクトン変性ポリエステルジオールの（メタ）アクリレート等の多官能（ポリ）エステル（メタ）アクリレート類等を挙げることができるが、これらに限定されるものではない。
【００３０】
本発明のインクジェット記録方式用活性エネルギー線硬化型樹脂組成物に併用可能なウレタン（メタ）アクリレート（Ｂ−２）とは、少なくとも一つの（メタ）アクリロイルオキシ基を有するヒドロキシ化合物（Ｂ−２−イ）とイソシアネート化合物（Ｂ−２−ロ）との反応によって得られる（メタ）アクリレートの総称である。
【００３１】
少なくとも一つの（メタ）アクリロイルオキシ基を有するヒドロキシ化合物（Ｂ−２−イ）の具体例としては、例えば、２−ヒドロキシエチル（メタ）アクリレート、２−ヒドロキシプロピル（メタ）アクリレート、２−ヒドロキシブチル（メタ）アクリレート、４−ヒドロキシエチル（メタ）アクリレート、シクロヘキサンジメタノールモノ（メタ）アクリレート、ポリエチレングリコールモノ（メタ）アクリレート、ポリプロピレングリコールモノ（メタ）アクリレート、ペンタエリスリトールトリ（メタ）アクリレート、２−ヒドロキシ−３−フェノキシプロピル（メタ）アクリレートなど各種の水酸基を有する（メタ）アクリレート化合物と、上記の水酸基を有する（メタ）アクリレート化合物とε−カプロラクトンとの開環反応物などを挙げることができる。
【００３２】
イソシアネート化合物（Ｂ−２−ロ）の具体例としては、例えば、Ｐ−フェニレンジイソシアネート、ｍ−フェニレンジイソシアネート、Ｐ−キシレンジイソシアネート、ｍ−キシレンジイソシアネート、２，４−トリレンジイソシアネート、２，６−トリレンジイソシアネート、４，４’−ジフェニルメタンジイソシアネート、ナフタレンジイソシアネートの如き芳香族ジイソシアネート類；イソホロンジイソシアネート、ヘキサメチレンジイソシアネート、４，４’−ジシクロヘキシルメタンジイソシアネート、水添キシレンジイソシアネート、ノルボルネンジイソシアネート、リジンジイソシアネート等の脂肪族又は脂環構造のジイソシアネート類；イソシアネートモノマーの一種類以上のビュレット体又は、上記ジイソシアネート化合物を３量化したイソシアネート体等のポリイソシアネート；上記イソシアネート化合物と前記、ポリオール化合物とのウレタン化反応によって得られるポリイソシアネート等を挙げることができる。
【００３３】
本発明のインクジェット記録方式用活性エネルギー線硬化型樹脂組成物に併用可能エポキシ（メタ）アクリレート（Ｂ−３）とは、１官能性以上のエポキシ基を含有するエポキシ樹脂と（メタ）アクリル酸とを反応させて得られる（メタ）アクリレートの総称である。エポキシ（メタ）アクリレートの原料となるエポキシ樹脂の具体例としては、ハイドロキノンジグリシジルエーテル、カテコールジグリシジルエーテル、レゾルシノールジグリシジルエーテル等のフェニルジグリシジルエーテル；ビスフェノール−Ａ型エポキシ樹脂、ビスフェノール−Ｆ型エポキシ樹脂、ビスフェノール−Ｓ型エポキシ樹脂、２，２−ビス（４−ヒドロキシフェニル）−１，１，１，３，３，３−ヘキサフルオロプロパンのエポキシ化合物等のビスフェノール型エポキシ化合物；水素化ビスフェノール−Ａ型エポキシ樹脂、水素化ビスフェノール−Ｆ型エポキシ樹脂、水素化ビスフェノール−Ｓ型エポキシ樹脂、水素化２，２−ビス（４−ヒドロキシフェニル）−１，１，１，３，３，３−ヘキサフルオロプロパンのエポキシ化合物等の水素化ビスフェノール型エポキシ化合物；臭素化ビスフェノール−Ａ型エポキシ樹脂、臭素化ビスフェノール−Ｆ型エポキシ樹脂等のハロゲノ化ビスフェノール型エポキシ化合物；シクロヘキサンジメタノールジグリシジルエーテル化合物等の脂環式ジグリシジルエーテル化合物；１，６−ヘキサンジオールジグリシジルエーテル、１，４−ブタンジオールジグリシジルエーテル、ジエチレングリコールジグリシジルエーテル等の脂肪族ジグリシジルエーテル化合物；ポリサルファイドジグリシジルエーテル等のポリサルファイド型ジグリシジルエーテル化合物；フェノールノボラック型エポキシ樹脂、クレゾールノボラック型エポキシ樹脂、トリスヒドロキシフェニルメタン型エポキシ樹脂、ジシクロペンタジエンフェノール型エポキシ樹脂、ビフェノール型エポキシ樹脂、ビスフェノール−Ａノボラック型エポキシ樹脂、ナフタレン骨格含有エポキシ樹脂、複素環式エポキシ樹脂等を挙げることができる。
【００３４】
本発明のインクジェット記録方式用活性エネルギー線硬化型樹脂組成物に併用可能な（ポリ）エーテル（メタ）アクリレート（Ｂ−４）の具体例としては、例えば、ブトキシエチル（メタ）アクリレート、ブトキシトリエチレングリコール（メタ）アクリレート、エピクロルヒドリン変性ブチル（メタ）アクリレート、ジシクロペンテニロキシエチル（メタ）アクリレート、２−エトキシエチル（メタ）アクリレート、エチルカルビトール（メタ）アクリレート、フェノキシエチル（メタ）アクリレート、ノニルフェノキシポリエチレングリコール（メタ）アクリレート等の単官能（ポリ）エーテル（メタ）アクリレート類；
【００３５】
ポリエチレングリコールジ（メタ）アクリレート、ポリプロピレングリコールジ（メタ）アクリレート、ポリブチレングリコールジ（メタ）アクリレート、ポリテトラメチレングリコールジ（メタ）アクリレート等のアルキレングリコールジ（メタ）アクリレート類；エチレンオキシドとプロピレンオキシドの共重合体、プロピレングリコールとテトラヒドロフランの共重合体、ポリイソプレングリコール、水添ポリイソプレングリコール、ポリブタジェングリコール、水添ポリブタジェングリコール等の炭化水素系ポリオール類等の多価水酸基化合物と（メタ）アクリル酸から誘導される多官能（メタ）アクリレート類；ネオペンチルグリコール１モルに１モル以上のエチレンオキサイド、プロピレンオキサイド、ブチレンオキサイド等の環状エーテルを付加したジオールのジ（メタ）アクリレート；
【００３６】
ビスフェノールＡ、ビスフェノールＦ、ビスフェノールＳ等のビスフェノール類のアルキレンオキシド変性体のジ（メタ）アクリレート；水添ビスフェノールＡ、水添ビスフェノールＦ、水添ビスフェノールＳ等の水添ビスフェノール類のアルキレンオキシド変性体ジ（メタ）アクリレート；トリメチロールプロパン又はグリセリン１モルに１モル以上のエチレンオキサイド、プロピレンオキサイド、ブチレンオキサイド等の環状エーテル化合物を付加して得たトリオールのモノ、ジ又はトリ（メタ）アクリレート；
【００３７】
ペンタエリスリトール又はジトリメチロールプロパン１モルに１モル以上のエチレンオキサイド、プロピレンオキサイド、ブチレンオキサイド等の環状エーテル化合物を付加したトリオールのモノ、ジ、トリ又はテトラ（メタ）アクリレート；ジペンタエリスリトール１モルに１モル以上のエチレンオキサイド、プロピレンオキサイド、ブチレンオキサイド等の環状エーテル化合物を付加したヘキサオールの３乃至６官能（メタ）アクリレート等の多官能（ポリ）エーテル（メタ）アクリレート類などを挙げることができる。
【００３８】
本発明のインクジェット記録方式用活性エネルギー線硬化型樹脂組成物に併用可能なアルキル（メタ）アクリレート又はアルキレン（メタ）アクリレート（Ｂ−５）の具体例としては、例えば、オクチル（メタ）アクリレート、イソオクチル（メタ）アクリレート、デシル（メタ）アクリレート、ドデシル（メタ）アクリレート等の単官能（メタ）アクリレート類；
【００３９】
エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、１，９−ノナンジオールジ（メタ）アクリレート、１，１０−デカンジオールジ（メタ）アクリレートの炭化水素ジオールのジ（メタ）アクリレート類；
【００４０】
トリメチロールプロパンのモノ（メタ）アクリレート、ジ（メタ）アクリレート又はトリ（メタ）アクリレート（以下、ジ、トリ、テトラ等の多官能の総称として「ポリ」を用いる。）、グリセリンのモノ（メタ）アクリレート又はポリ（メタ）アクリレート、ペンタエリスリトールのモノ又はポリ（メタ）アクリレート、ジトリメチロールプロパンのモノ又はポリ（メタ）アクリレート、ジペンタエリスリトールのモノ又はポリ（メタ）アクリレート等のトリオール、テトラオール、ヘキサオール等の多価アルコールのモノ又はポリ（メタ）アクリレート類；
【００４１】
２−ヒドロキシエチル（メタ）アクリレート、２−ヒドロキシプロピル（メタ）アクリレート、４−ヒドロキシブチル（メタ）アクリレート等の水酸基含有（メタ）アクリル類；などを挙げることができる。
【００４２】
本発明のインクジェット記録方式用活性エネルギー線硬化型樹脂組成物に併用可能な芳香環を有する（メタ）アクリレート（Ｂ−６）の具体例としては、例えば、フェニル（メタ）アクリレート、ベンジル（メタ）アクリレート等の単官能（メタ）アクリレート類；ビスフェノールＡジ（メタ）アクリレート、ビスフェノールＦジ（メタ）アクリレート等のジ（メタ）アクリレート類等を挙げることができるが、これらに限定されるものではない。
【００４３】
本発明のインクジェット記録方式用活性エネルギー線硬化型樹脂組成物に併用可能な脂環構造を有する（メタ）アクリレート（Ｂ−７）の具体例としては、例えば、シクロヘキシル（メタ）アクリレート、シクロペンチル（メタ）アクリレート、イソボルニル（メタ）アクリレート、ジシクロペンテニル（メタ）アクリレート等の脂環構造を有する単官能（メタ）アクリレート類；水添ビスフェノールＡ、水添ビスフェノールＦ等の水添ビスフェノール類のジ（メタ）アクリレート；トリシクロデカンジメチロールジ（メタ）アクリレート等の環状構造を持つ多官能性（メタ）アクリレート類；テトラフルフリル（メタ）アクリレート等の構造中に酸素原子等を有する脂環式（メタ）アクリレート、などを挙げることができるが、これらに限定されるものではない。
【００４４】
また、本発明のインクジェット記録方式用活性エネルギー線硬化型樹脂組成物に併用可能な（メタ）アクリロイル基を有する化合物としては、上記した化合物の他に、例えば、（メタ）アクリル酸ポリマーとグリシジル（メタ）アクリレートとの反応物又はグリシジル（メタ）アクリレートポリマーと（メタ）アクリル酸との反応物等のポリ（メタ）アクリルポリマー（メタ）アクリレート；ジメチルアミノエチル（メタ）アクリレート等のアミノ基を有する（メタ）アクリレート；トリス（メタ）アクリロキシエチルイソシアヌレート等のイソシアヌル（メタ）アクリレート；ポリシロキサン骨格を有する（メタ）アクリレート；ポリブタジェン（メタ）アクリレート、メラミン（メタ）アクリレート等も使用可能である。
【００４５】
また、本発明のインクジェット記録方式用活性エネルギー線硬化型樹脂組成物に併用可能なマレイミド基含有化合物（Ｂ−８）の具体例としては、例えば、Ｎ−ｎ−ブチルマレイミド、Ｎ−ヘキシルマレイミド、２−マレイミドエチル−エチルカーボネート、２−マレイミドエチル−プロピルカーボネート、Ｎ−エチル−（２−マレイミドエチル）カーバメート等の単官能脂肪族マレイミド類；Ｎ−シクロヘキシルマレイミド等の脂環式単官能マレイミド類；Ｎ、Ｎ−ヘキサメチレンビスマレイミド、ポリプロピレングリコール−ビス（３−マレイミドプロピル）エーテル、ビス（２−マレイミドエチル）カーボネート等の脂肪族ビスマレイミド類；１，４−ジマレイミドシクロヘキサン、イソホロンビスウレタンビス（Ｎ−エチルマレイミド）等の脂環式ビスマレイミド；マレイミド酢酸とポリテトラメチレングリコールとをエステル化して得られるマレイミド化合物、マレイミドカプロン酸とペンタエリスリトールのテトラエチレンオキサイド付加物とのエステル化によるマレイミド化合物等のカルボキシマレイミド誘導体と種々の（ポリ）オールとをエステル化して得られる（ポリ）エステル（ポリ）マレイミド化合物等を挙げることができるが、これらに限定されるものではない。
【００４６】
本発明のインクジェット記録方式用活性エネルギー線硬化型樹脂組成物に併用可能な（メタ）アクリルアミド化合物（Ｂ−９）の具体例としては、例えば、アクリロイルモルホリン、Ｎ−イソプロピル（メタ）アクリルアミド等の単官能性（メタ）アクリルアミド類；メチレンビス（メタ）アクリルアミド等の多官能（メタ）アクリルアミド類などを挙げることができる。
【００４７】
本発明のインクジェット記録方式用活性エネルギー線硬化型樹脂組成物に併用可能な不飽和ポリエステル（Ｂ−１０）の具体例としては、例えば、ジメチルマレート、ジエチルマレート等のフマル酸エステル類；マレイン酸、フマル酸等の多価不飽和カルボン酸と多価アルコールとのエステル化反応物を挙げることができる。
【００４８】
本発明のインクジェット記録方式用活性エネルギー線硬化型樹脂組成物に併用可能な重合性化合物（Ｂ）は、上記した化合物に限定されたものではなく、前記（Ａ）成分と共重合性を有する化合物であれば、その１種類又は複数種の化合物を、特に制限なく、併用することができる。
【００４９】
本発明のインクジェット記録方式用活性エネルギー線硬化型樹脂組成物において、重合性化合物（Ｂ）を使用する場合の使用量は、組成物１００重量％中、通常、５〜９５重量％、好ましくは１０〜９０重量％である。
前記化合物（Ａ）及び重合性化合物（Ｂ）成分の使用割合としては、特に制限がないが、（Ａ）成分１００重量％に対して、（Ｂ）成分を５〜２０００重量％を含有するのが好ましく、１０〜１０００重量％を含有するのが特に好ましい。
【００５０】
本発明のインクジェット記録方式用活性エネルギー線硬化型樹脂組成物は、必要に応じて溶剤（Ｃ）を併用してもよい。例えば、メチルエチルケトン、メチルイソブチルケトン等のケトン類、酢酸エチル、酢酸ブチル等の酢酸エステル類、ベンゼン、トルエン、キシレン等の芳香族炭化水素、ポリエチレングリコール等の高沸点溶剤等、その他の一般によく用いられる有機溶剤によって本発明のインクジェット記録方式用活性エネルギー線硬化型樹脂組成物を希釈して使用することも可能である。
【００５１】
本発明のインクジェット記録方式用活性エネルギー線硬化型樹脂組成物において、溶剤（Ｃ）を使用する場合の使用量は、組成物１００重量％中、通常、５〜９５重量％、好ましくは１０〜９０重量％である。溶剤（Ｃ）の添加量は架橋効率を向上させるためなるべく少ない方が好ましい。
【００５２】
本発明のインクジェット記録方式用活性エネルギー線硬化型樹脂組成物に用いうる光重合開始剤（Ｄ）の具体例としては、ベンゾイン、ベンゾインメチルエーテル、ベンゾインエチルエーテル、ベンゾインプロピルエーテル、ベンゾインイソブチルエーテル等のベンゾイン類；アセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシクロヘキシルフェニルケトン、２−メチル−１−〔４−（メチルチオ）フェニル〕−２−モルホリノプロパン−１−オンなどのアセトフェノン類；２−エチルアントラキノン、２−ターシャリーブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフエノンジメチルケタール、ベンジルジメチルケタールなどのケタール類；ベンゾフェノン、４−ベンゾイル−４'−メチルジフェニルサルファイド、４，４'−ビスメチルアミノベンゾフェノンなどのベンゾフェノン類；２，４，６−トリメチルベンゾイルジフェニルホスフィンオキサイド、ビス（２，４，６−トリメチルベンゾイル）−フェニルホスフィンオキサイド等のホスフィンオキサイド類等が挙げられる。これら光重合開始剤（Ｄ）を使用する場合の添加量は、樹脂組成物の固形分を１００重量％としたとき、通常、０．０１〜３０重量％、好ましくは、０．１〜２５重量％である。
【００５３】
光重合開始剤（Ｄ）は、単独または２種以上の混合物として使用でき、さらにはトリエタノールアミン、メチルジエタノールアミンなどの第３級アミン、Ｎ，Ｎ−ジメチルアミノ安息香酸エチルエステル、Ｎ，Ｎ−ジメチルアミノ安息香酸イソアミルエステル等の安息香酸誘導体等の促進剤などと組み合わせて使用することができる。促進剤を使用する場合の添加量は、光重合開始剤（Ｄ）に対して、１００重量％以下となる量を必要に応じて添加する。
【００５４】
本発明のインクジェット記録方式用活性エネルギー線硬化型樹脂組成物は、更に必要に応じて、顔料（Ｅ）及び分散剤（Ｆ）を添加して使用することもできる。
【００５５】
添加しうる顔料（Ｅ）としては、有機顔料及び無機顔料等を挙げることができる。有機顔料としてはニトロソ類、染付レーキ類、アゾ類、フタロシアニン類、アントラキノン類、ペレリン類、キナクリドン類、ジオキサジン類、イソインドリン類、キノフタロン類、アゾメチン類、ピロロピロール類、イソインドリノン類および蛍光顔料などが挙げられ、無機顔料としては、金属の酸化物類、水酸化物類、硫化物類、フェロシアニン化物類、クロム酸塩類、炭酸塩類、ケイ酸塩類、リン酸塩類、炭素類（カーボンブラック）、金属粉類及び蓄光顔料、真珠光沢顔料などが挙げられ、単独もしくは混合して使用してもよい。
【００５６】
顔料（Ｅ）を使用する場合の添加量としては、５〜３０重量％が好ましく、さらには好ましくは５〜２０重量％の範囲である。その理由としては、顔料が５重量％より少ないとインクジェット記録方式用活性エネルギー線硬化型樹脂組成物として不充分な濃度であり、顔料が３０重量％を超えると顔料分散が困難になる傾向にある。
【００５７】
添加しうる分散剤（Ｆ）としては、アニオン性化合物としてはポリカルボン酸およびその塩、アルキル燐酸エステルおよびその塩などが挙げられ、カチオン性化合物としては脂肪酸アミンおよびその塩、第４級アンモニウム塩などが挙げられ、両性化合物としてはアミノ酸、ベタインなどが挙げられ、高分子化合物としてはウレタン系、ポリエステル系、アクリル系などが挙げられ、さらに非イオン系化合物、フッ素系化合物などが挙げられる。これらは単独もしくは混合して使用可能である。これら分散剤の中でも、立体障害や顔料吸着点が多く分散能力が高いことから高分子化合物が好ましい。
【００５８】
分散剤（Ｆ）を使用する場合の添加量としては、分散する顔料（Ｅ）の種類により適宜決定されるものであるが、顔料（Ｅ）に対して１０〜１５０重量％が好ましく、さらに好ましくは顔料（Ｅ）に対して３０〜８０重量％の範囲である。１０重量％より少ないと顔料（Ｅ）がうまく分散できないという問題があり、１５０重量％より多いと分散剤が顔料（Ｅ）の分散を阻害したり、コストが高くなるといった問題がある。
【００５９】
更に、本発明のインクジェット記録方式用活性エネルギー線硬化型樹脂組成物は、用途に応じて、非反応性化合物、無機充填剤、有機充填剤、シランカップリング剤、粘着付与剤、消泡剤、レベリング剤、可塑剤、酸化防止剤、紫外線吸収剤、難燃剤、染料等を適宜使用することができる。
【００６０】
前記、非反応性化合物の具体例としては、反応性の低い、或いは反応性の無い液状若しくは固体状のオリゴマーや樹脂であり、（メタ）アクリル酸アルキル共重合体、エポキシ樹脂、液状ポリブタジェン、ジシクロペンタジェン誘導体、飽和ポリエステルオリゴマー、キシレン樹脂、ポリウレタンポリマー、ケトン樹脂、ジアリルフタレートポリマー（ダップ樹脂）、石油樹脂、ロジン樹脂、フッ素系オリゴマー、シリコン系オリゴマーなどを挙げることができるが、これらに限定されるものではない。
【００６１】
前記、無機充填剤としては、例えば、二酸化珪素、酸化珪素、炭酸カルシウム、珪酸カルシウム、炭酸マグネシウム、酸化マグネシウム、タルク、カオリンクレー、焼成クレー、酸化亜鉛、硫酸亜鉛、水酸アルミニウム、酸化アルミニウム、ガラス、雲母、硫酸バリウム、アルミナホワイト、ゼオライト、シリカバルーン、ガラスバルーン、等を挙げることができる。これらの無機充填剤には、シランカップリング剤、チタネート系カップリング剤、アルミニウム系カップリング剤、ジルコネート系カップリング剤などを添加、反応させるなどの方法により、ハロゲン基、エポキシ基、水酸基、チオール基の官能基を持たせることもできる。
【００６２】
前記、有機充填剤としては、例えば、ベンゾグアナミン樹脂、シリコーン樹脂、低密度ポリエチレン、高密度ポリエチレン、ポリオレフィン樹脂、エチレン・アクリル酸共重合体、ポリスチレン、アクリル共重合体、ポリメチルメタクリレート樹脂、フッ素樹脂、ナイロン１２、ナイロン６／６６、フェノール樹脂、エポキシ樹脂、ウレタン樹脂、ポリイミド樹脂などを挙げることができる。
【００６３】
シランカップリング剤としては、例えば、γ−グリシドキシプロピルトレメトキシシラン又はγ−クロロプロピルトリメトキシシラン等のシランカップリング剤、テトラ（２，２−ジアリルオキシメチル−１−ブチル）ビス（ジトリデシル）ホスファイトチタネート、ビス（ジオクチルパイロホスフェート）エチレンチタネート等のチタネート系カップリング剤；アセトアルコキシアルミニウムジイソプロピレート等のアルミニウム系カップリング剤；アセチルアセトン・ジルコニウム錯体等のジルコニウム系カップリング剤、などを挙げることができる。
【００６４】
本発明のインクジェット記録方式用活性エネルギー線硬化型樹脂組成物に使用可能な粘着付与剤、消泡剤、レベリング剤、可塑剤、酸化防止剤、紫外線吸収剤、難燃剤及び染料は、公知慣用のものであれば如何なるものも、その硬化性、樹脂特性を損なわない範囲で、特に制限無く使用することができる。
【００６５】
本発明のインクジェット記録方式用活性エネルギー線硬化型樹脂組成物を得るには、上記した各成分を混合すればよく、混合の順序や方法は特に限定されないが、顔料（Ｅ）及び分散剤（Ｆ）を添加して使用する際、ロールミル、ボールミル、コロイドミル、ジェットミル、ビーズミルなどで分散させるとよい。これら分散方法の中でも短時間且つ大量に分散できることからビーズミルが好ましい。
【００６６】
本発明のインクジェット記録方式用活性エネルギー線硬化型樹脂組成物は、活性エネルギー線によって容易に硬化する。ここで活性エネルギー線の具体例としては、紫外線、可視光線、赤外線、Ｘ線、ガンマー線、レーザー光線等の電磁波、アルファー線、ベータ線、電子線等の粒子線等が挙げられる。本発明の好適な用途を考慮すれば、これらのうち、紫外線が好ましい。
【実施例】
【００６７】
以下、本発明について実施例を用いて詳細に説明する
【００６８】
合成例（１−アダマンタンメタノールアクリレートの合成）
還流冷却器、攪拌機、温度計、温度調節装置、及び水分離機を備えた反応器に、１−アダマンタンメタノール１６６．３ｇ（１．０ｍｏｌ）、アクリル酸８６．５ｇ（１．２ｍｏｌ）、パラトルエンスルホン酸１．７３ｇ、ハイドロキノン０．６６ｇ、トルエン８８．５ｇ、シクロヘキサン３７．９ｇ仕込み、反応温度９５〜１０５℃で生成水を溶媒と共沸留去しながら反応させ、生成水が１８．０ｍｌに達したところで反応の終点とした。反応混合物にトルエン３２４．５ｇ及びシクロヘキサン１３９．０ｇを加え、２５重量％苛性ソーダ水溶液で中和した後、１５重量％食塩水５０ｇで３回洗浄した。溶媒を減圧留去して淡黄色液状の下記構造式（Ａ−１）を２１６．２ｇ（収率９８．１％）得ることができた。
【００６９】
【化３】
2007197544.tif 000004
【００７０】
この生成物（Ａ−１）は以下の物性を示す。
比  重（２５℃）    １．０５６
粘  度（２５℃）    ２０  ｍＰａ・ｓ
屈折率（２５℃）    １．５０１
Ｈ−ＮＭＲ
１．５７−１．８０ｐｐｍ＝１２Ｈ、２．００ｐｐｍ＝３Ｈ、３．７７ｐｐｍ＝２Ｈ、５．８３ｐｐｍ＝１Ｈ、６．１５ｐｐｍ＝１Ｈ、６．４２ｐｐｍ＝１Ｈ
【００７１】
実施例１〜６、比較例１〜２
下表１に示した配合組成にしたがって樹脂組成物を加熱、混合し調整した。得られた各組成物について、インクジェット装置のタンクに入れ、被記録媒体として厚さ１８８μｍの透明ＰＥＴフィルム（表面コロナ処理）上に、縦２０ｍｍ×横２０ｍｍの面積でベタ画像を描画した。又各組成物のタンク内での貯蔵安定性、インクジェットプリンターのインクノズルの状態、塗布性を評価した。次いで塗布された塗膜に紫外線を照射して硬化塗膜を得た。硬化状態を観察し、密着性を評価した。更に硬化塗膜を有するフィルムの耐久性を観察した。
【００７２】
表１
配合量（ｇ）
実施例                            比較例
１      ２      ３      ４      ５      ６      １      ２
（Ａ）成分
（Ａ−１）          ５０    ５０    ３０    ３０    ３０    ４０                
（Ｂ）成分
Ｒ−１２８Ｈ＊１                                                    ５０    ３０
Ｒ−１１５＊２                      ２０                                        
Ｒ−６８４＊３                              ２０                                
ＰＥＴ−３０＊４                                    ２０                    ２０
ＵＸ−０９３７＊５                                          １０
ＮＰＧＤＡ＊６              ５０    ５０    ５０    ５０    ５０    ５０    ５０
（Ｃ）成分
ＰＭＡ−Ｐ＊７      ５０                                                        
（Ｄ）成分
Ｉｒｇ．１８４＊８    ５      ５      ５      ５      ５      ５      ５      ５
貯蔵安定性            ○      ○      ○      ○      ○      ○      ×      △
インクノズルの状態    ○      ○      ○      ○      ○      ○      △      △
塗布性                ○      ○      ○      ○      ○      ○      ○      ○
硬化状態              ○      ○      ○      ○      ○      ○      ○      ○
密着性                △      ○      ○      ○      ○      ○      △      ○
耐久性                ○      ○      △      ○      ○      △      ×      ×
【００７３】
＊１：Ｒ−１２８Ｈ；日本化薬（株）製、ＫＡＹＡＲＡＤ  Ｒ−１２８Ｈ（フェニルグリシジルエーテルのエポキシアクリレート）
＊２：Ｒ−１１５；日本化薬（株）製、ＫＡＹＡＲＡＤ  Ｒ−１１５（ビスフェノールＡジグリシジルエーテルのエポキシアクリレート）
＊３：Ｒ−６８４；日本化薬（株）製、ＫＡＹＡＲＡＤ  Ｒ−６８４（トリシクロデカンジメチロールジアクリレート）
＊４：ＰＥＴ−３０；日本化薬（株）製、ＫＡＹＡＲＡＤ  ＰＥＴ−３０（ペンタエリスリトールトリアクリレート／ペンタエリスリトールテトラアクリレートの混合物）
＊５：ＵＸ−０９３７；日本化薬（株）製、ＫＡＹＡＲＡＤ  ＵＸ−０９３７（ウレタンアクリレート）
＊６：ＮＰＧＤＡ；日本化薬（株）製、ＫＡＹＡＲＡＤ  ＮＰＧＤＡ（ネオペンチルグリコールジアクリレート）
＊７：ＰＭＡ−Ｐ；協和発酵ケミカル（株）製、プロピレングリコールモノメチルエーテルアセテート
＊８：Ｉｒｇ．１８４（イルガキュアー１８４）；チバ・スペシャルティ・ケミカルズ製（１−ヒドロキシシクロヘキシルフェニルケトン）
【００７４】
評価法
（貯蔵安定性）：各組成物をカートリッジ式のインク容器に密閉し、５０℃に加温し、１ヶ月間放置し組成物の状態を確認した。
○：全く変化していない。
△：やや増粘が見られる。
×：ゲル物が発生している。
（インクノズルの状態）：インクジェットプリンターで塗布試験中、インクノズルの状態を観察した。
○：全く問題が無い。
△：やや組成物の出が悪い。
×：組成物が出なくなる。
（塗布性）：塗布された塗膜の状態を観察した。
○：均一に塗布されている。
△：やや膜厚にバラツキがある。
×：塗布されない部分がある。
（硬化状態）：塗膜の硬化状態を観察した。
○：問題なく硬化している。
×：硬化の不良が発生している。
（密着性）：碁盤目テープ剥離試験により、１００マス中剥離した数を比較することで判定した。
○：剥離したマスが０個。
△：剥離したマスが１〜３個。
×：剥離したマスが４個以上。
（耐久性）：硬化塗膜を有するフィルムを８０℃、８５％ＲＨ環境下、５００時間放置した。目視による硬化塗膜の状態を観察した。
○：硬化直後から膜に変化が見られない。
△：塗膜に変色又は、ピンホールが少し見られる。
×：塗膜に変色又は、ピンホールが大きく見られる。
【００７５】
調製例（顔料分散溶液の調製）
重量比が、カーボンブラック２０部、分散剤（アビシア社製、ソルスパース２４０００）３部となるように、溶剤ＰＭＡ−Ｐ（協和発酵ケミカル（株）製、プロピレングリコールモノメチルエーテルアセテート）７７部に順次投入しビーズミルで分散処理を行い、顔料分散液（ＥＦ−１）を得た。
【００７６】
実施例７〜８、比較例３〜４
表２に示した配合組成にしたがって樹脂組成物を混合し調整した。得られた各組成物について、インクジェット装置のタンクに入れ、被記録媒体として厚さ１８８μｍの透明ＰＥＴフィルム（表面コロナ処理）上に、縦２０ｍｍ×横２０ｍｍの面積でベタ画像を描画した。前記実施例と同様に各組成物のタンク内での貯蔵安定性、インクジェットプリンターのインクノズルの状態、塗布性を評価した。溶剤臭気が無くなったら、塗布された塗膜に紫外線を照射して硬化塗膜を得た。硬化状態を観察し、密着性を評価した。更に硬化塗膜を有するフィルムの耐久性を観察した。
【００７７】
表２
配合量（ｇ）
実施例            比較例
７      ８        ３      ４
（Ａ−１）                ４０    ４０                  
（ＥＦ−１）              ５０    ５０      ５０    ５０
Ｒ−１２８Ｈ                                ４０    ４０
Ｒ−６８４                １０              １０        
ＰＥＴ−３０                      １０              １０
Ｉｒｇ．８１９＊９          ３      ３        ３      ３
貯蔵安定性                  ○      ○        ×      △
インクノズルの状態          ○      ○        △      △
塗布性                      ○      ○        ○      ○
硬化状態                    ○      ○        ○      ○
密着性                      ○      ○        ○      ○
耐久性                      ○      ○        ×      ×
【００７８】
＊９：Ｉｒｇ．８１９（イルガキュアー８１９）；チバ・スペシャルティ・ケミカルズ製（ビス（２，４，６−トリメチルベンゾイル）−フェニルフォスフィンオキサイド）
【００７９】
表１及び表２に示した結果から明らかなように、本発明のインクジェット記録方式用活性エネルギー線硬化型樹脂組成物は、低粘度で使用する溶剤を低減でき、貯蔵安定性、吐出性、硬化性に優れ、更には耐久性に優れた硬化塗膜を得ることができる。
【産業上の利用可能性】
【００８０】
本発明のインクジェット記録方式用活性エネルギー線硬化型樹脂組成物は、使用する（メタ）アクリレート化合物が低粘度である為、使用する溶剤を低減でき、貯蔵安定性、吐出性、硬化性に優れ、更には耐久性に優れた硬化塗膜を得ることができるため各種の被印刷材料への印刷及びインクジェット方式を活用した技術への応用が可能である。